(57)【要約】環状オレフィン系樹脂５５〜９５質量％と直鎖状低密度ポリエチレン４５〜５質量％との樹脂組成物からなる表裏フィルム層と、プロピレン−α−オレフィンランダム共重合体９５〜５５質量％又は該共重合体を主成分とする樹脂組成物９５〜５５質量％と環状オレフィン系樹脂５〜４５質量％との樹脂組成物からなる中間フィルム層とを有する少なくとも３層以上積層された多層熱収縮性フィルムであって、且つ、９０℃温水に１０秒間浸漬したときの横方向の熱収縮率が５０％以上あり、縦方向の引裂伝播強度が８００〜３５０ｍＮの多層熱収縮性フィルムとする。これにより、比重が小さく、熱収縮時に指紋による白化が起こらず、熱収縮特性、ミシン目特性に優れたラベル用として最適な環状オレフィン系樹脂を含む多層熱収縮性フィルムを提供する。
2004110750.tif 000002
【特許請求の範囲】
【請求項１】
環状オレフィン系樹脂５５〜９５質量％と直鎖状低密度ポリエチレン４５〜５質量％との樹脂組成物からなる表裏フィルム層と、
プロピレン−α−オレフィンランダム共重合体９５〜５５質量％又は該共重合体を主成分とする樹脂組成物９５〜５５質量％と環状オレフィン系樹脂５〜４５質量％との樹脂組成物からなる中間フィルム層と
を有する少なくとも３層以上積層された多層熱収縮性フィルムであって、
且つ、９０℃温水に１０秒間浸漬したときの横方向の熱収縮率が５０％以上あり、縦方向の引裂伝播強度が８００〜３５０ｍＮであることを特徴とする多層熱収縮性フィルム。
【請求項２】
請求項１に記載の多層熱収縮性フィルムにおいて、
前記プロピレン−α−オレフィンランダム共重合体を主成分とする樹脂組成物が、プロピレン−α−オレフィンランダム共重合体と石油樹脂とからなる樹脂組成物である。
【請求項３】
請求項１に記載の多層熱収縮性フィルムにおいて、
前記プロピレン−α−オレフィンランダム共重合体を主成分とする樹脂組成物が、プロピレン−α−オレフィンランダム共重合体と石油樹脂と低結晶性エチレン−α−オレフィン共重合体及び／又は低結晶性プロピレン−α−オレフィン共重合体とからなる樹脂組成物である。
【請求項４】
請求項１に記載の多層熱収縮性フィルムにおいて、
前記直鎖状低密度ポリエチレンがメタロセン触媒系の直鎖状低密度ポリエチレンである。
【請求項５】
請求項１〜４のいずれか１項に記載の多層熱収縮性フィルムにおいて、
少なくとも片面の濡れ張力が３８〜４８ｍＮ／ｍの範囲にある。
【請求項６】
容器本体と、
前記容器本体に熱収縮装着された、請求項１〜５のいずれか１項に記載の多層熱収縮性フィルムからなるラベルと
を備えた容器。
【請求項７】
下記樹脂組成物（１）からなる表裏フィルム層と下記樹脂組成物（２）からなる中間フィルム層とを有する少なくとも３層以上積層された熱収縮性フィルムの表フィルム層の前記中間フィルム層側と反対側の主面にオーバーコート層が設けられたことを特徴とする多層熱収縮性フィルム。
樹脂組成物（１）：環状オレフィン系樹脂５５〜９５質量％と直鎖状低密度ポリエチレン４５〜５質量％とからなる樹脂組成物。
樹脂組成物（２）：プロピレン−α−オレフィンランダム共重合体９５〜５５質量％又は該共重合体を主成分とする樹脂組成物９５〜５５質量％と環状オレフィン系樹脂５〜４５質量％とからなる樹脂組成物。
【請求項８】
請求項７に記載の多層熱収縮性フィルムにおいて、
前記多層熱収縮性フィルムの裏フィルム層の前記中間フィルム層側と反対側の主面にインナーコート層がさらに設けられたことを特徴とする多層熱収縮性フィルム。
【請求項９】
請求項７に記載の多層熱収縮性フィルムにおいて、
前記直鎖状低密度ポリエチレンがメタロセン触媒系の直鎖状低密度ポリエチレンである。
【請求項１０】
容器本体と、
前記容器本体に熱収縮装着された、請求項７〜９のいずれか１項に記載の多層熱収縮性フィルムからなるラベルと
を備えた容器。
【発明の詳細な説明】
【技術分野】
【０００１】  本発明は環状オレフィン系樹脂を含む収縮フィルムに関し、より詳しくは、比重が小さく、熱収縮時に指紋による白化が起こらず、要求されるヘーズ（透明性）、光沢、耐衝撃強度、収縮応力、腰（硬さ）等のレベルを維持しながら、熱収縮特性、ミシン目特性に優れたラベル用として最適な環状オレフィン系樹脂を含む多層熱収縮性フィルムに関する。
【背景技術】
【０００２】  緑茶、スポーツ飲料、ジュース、飲料水等は瓶やペットボトルといった容器に充填されて販売される場合が多い。その際、他商品との差別化や商品の視認性向上のために、容器外側に、印刷が施された熱収縮性ラベルを装着する。ラベルの材質としてはポリスチレン、ポリエステル、ポリオレフィン等がある。【０００３】  また、容器がペットボトルの場合、リサイクルのために使用後回収したペットボトルからフレークやペレットに再生されることが多くなってきている。消費者がペットボトルと熱収縮性ラベルとを分別して廃棄しやすいように、即ち、手でペットボトルから熱収縮性ラベルを剥離しやすいように熱収縮性ラベルには予めミシン目加工が施されている。しかしながら、熱収縮性ラベルが着いたままの状態で廃棄されるペットボトルもかなりある。【０００４】  この場合の分離工程の概略を以下に説明する。回収されたペットボトルは、人手、質量分離機、Ｘ線検査等によって、ガラス瓶、缶、塩ビボトル等他の容器から選別される。次いで、ペットボトルは数ｍｍ〜１０ｍｍ角に粉砕され、比重分離機によって、比重が１未満の熱収縮性ラベル粉砕体やキャップが除去される。更に、風力分離機によって、比重が１以上の熱収縮性ラベル粉砕体が除去される。こうして得たペットボトル粉砕体から、所期の再生ペットフレークまたは再生ペットペレットが得られる。【０００５】  前記した比重分離機とは、粉砕体を水中に入れ、水に浮くもの（比重が１未満の熱収縮性ラベルやキャップ）と水に沈むもの（比重が１以上の熱収縮性ラベルやペットボトル粉砕体）とを分離する装置であり、また、風力分離機とは、粉砕体を拡げて、下から風を当て熱収縮性ラベル粉砕体を吹き飛ばす装置である。各々の原理から、比重分離機は単位時間当たりの処理能力が大きいのに対し、風力分離機のそれは小さい。このため、比重分離機で除去できる比重が１未満の熱収縮性ラベルが要望されている。【０００６】  しかしながら、前記のラベルのうちポリスチレンラベルやポリエステルラベルは比重が１より大きいため、リサイクル工程において比重分離機で分離できないという問題がある。【０００７】  一方、ポリオレフィンラベルは比重が１未満であるが、腰や光沢が不十分であり、有機溶剤によるセンターシール加工では製造することができないという問題がある。さらに、ポリオレフィンラベルは熱収縮温度を高くしないと収縮しないため、耐熱性のない、例えば非耐熱ペットボトルには使用できないという問題がある。【０００８】  このような欠点を克服するものとして、環状オレフィン系樹脂を含む多層熱収縮性フィルムが開示されている（例えば、特開２００２−２３４１１５号公報の特許請求の範囲または第３頁段落００１２〜第６頁段落００４０、特開２００１−１６２７２５号公報の特許請求の範囲または第３頁段落００１７〜第５頁段落００３１参照）。
【発明の開示】
【０００９】  しかしながら上記従来の技術にかかる多層熱収縮性フィルムは、ラベル用熱収縮性フィルムに求められる種々の特性、特に重要視される特性である熱収縮率、ミシン目適性（縦方向の引裂伝播強度）、指紋付着部の熱収縮時での白化の防止、ヘーズ、光沢、腰、耐衝撃強度、収縮応力等を全て満足させるものではない。
【００１０】  また、最近はスーパー、コンビニ等におけるホットウォーマー用途や自動販売機におけるホットベンダー用途が急速に拡大しているが、特許文献１、２で開示された多層熱収縮性フィルムは表面の耐熱性、耐ブロッキング性、滑性が劣るため、フィルム同士（容器同士）がブロッキングするという不具合があること、及び、裏面の耐熱性、耐ブロッキング性、滑性が劣るため、フィルムと容器とがブロッキングするという不具合があることから前記の用途には使用できないという欠点があった。
【００１１】  本発明が解決しようとする課題は、これらの全てを満足させるラベル用として最適の熱収縮性フィルムを提供することにある。
【００１２】  前記の課題を解決するため本発明の第１の態様にかかる発明は、環状オレフィン系樹脂５５〜９５質量％と直鎖状低密度ポリエチレン４５〜５質量％との樹脂組成物からなる表裏フィルム層と、プロピレン−α−オレフィンランダム共重合体９５〜５５質量％又は該共重合体を主成分とする樹脂組成物９５〜５５質量％と環状オレフィン系樹脂５〜４５質量％との樹脂組成物からなる中間フィルム層とを有する少なくとも３層以上積層された多層熱収縮性フィルムであって、且つ、９０℃温水に１０秒間浸漬したときの横方向の熱収縮率が５０％以上あり、縦方向の引裂伝播強度が８００〜３５０ｍＮの多層熱収縮性フィルムであることを特徴とする。
【００１３】  また、前記プロピレン−α−オレフィンランダム共重合体を主成分とする樹脂組成物がプロピレン−α−オレフィンランダム共重合体と石油樹脂とからなる樹脂組成物であることを特徴とする。
また、前記プロピレン−α−オレフィンランダム共重合体を主成分とする樹脂組成物がプロピレン−α−オレフィンランダム共重合体と石油樹脂と低結晶性エチレン−α−オレフィン共重合体及び／又は低結晶性プロピレン−α−オレフィン共重合体とからなる樹脂組成物であることを特徴とする。
【００１４】  また、少なくともフィルムの片面の濡れ張力が３８〜４８ｍＮ／ｍの範囲にあることを特徴とする。
【００１５】  さらに、このような多層熱収縮性フィルムからなるラベルが容器本体に熱収縮装着された容器であることを特徴とする。
【００１６】  また、前記の課題を解決するため本発明の第２の態様にかかる発明は、下記樹脂組成物（１）からなる表裏フィルム層と下記樹脂組成物（２）からなる中間フィルム層とを有する少なくとも３層以上積層された熱収縮性フィルムの表フィルム層の前記中間フィルム層側と反対側の主面にオーバーコート層が設けられた多層熱収縮性フィルムであることを特徴とする。
樹脂組成物（１）：環状オレフィン系樹脂５５〜９５質量％と直鎖状低密度ポリエチレン４５〜５質量％とからなる樹脂組成物。
樹脂組成物（２）：プロピレン−α−オレフィンランダム共重合体９５〜５５質量％又は該共重合体を主成分とする樹脂組成物９５〜５５質量％と環状オレフィン系樹脂５〜４５質量％とからなる樹脂組成物。
【００１７】  また、前記多層熱収縮性フィルムの裏フィルム層の前記中間フィルム層側と反対側の主面にインナーコート層がさらに設けられた多層熱収縮性フィルムであることを特徴とする。
【００１８】  さらに、このような多層熱収縮性フィルムからなるラベルが容器本体に熱収縮装着された容器であることを特徴とする。
【００１９】  なお、本願は日本国出願の特願２００３−１６６１３３（２００３年６月１１日）および特願２００３−２８３２９７（２００３年７月３０日）を基礎として優先権主張を伴うものである。
【図面の簡単な説明】
【００２０】［図１］センターシール加工方法を示す簡略図である。
［図２］実施例１で得た印刷図柄を説明する平面図である。
［図３］本発明の第１の態様にかかる多層熱収縮性フィルムを模式的に示す断面図である。
［図４］本発明の第２の態様にかかる多層熱収縮性フィルムを模式的に示す断面図である。
［図５］多層熱収縮性フィルムからなるラベルが熱収縮装着された容器を示す簡略図である。
【発明を実施するための最良の形態】
【００２１】（第１の発明態様にかかる実施の形態）
以下に、本発明の第１の態様にかかる内容を説明すると共に、好ましい実施の形態を記述する。【００２２】  本発明の表裏フィルム層を形成する構成成分の一つである環状オレフィン系樹脂とは、具体的には例えば、（ａ）エチレンまたはプロピレンと環状オレフィン（例えばノルボルネン及びその誘導体やテトラシクロドデセン及びその誘導体など）とのランダム共重合体、（ｂ）該環状オレフィンの開環重合体またはα−オレフィンとの共重合体、（ｃ）前記（ｂ）の重合体の水素添加物、（ｄ）不飽和カルボン酸及びその誘導体等による前記（ａ）〜（ｃ）のグラフト変性物などである。該環状オレフィン系樹脂の比重は好ましくは１．００〜１．０６であり、ＧＰＣ（ゲル浸透クロマトグラフィー）法により測定される数平均分子量は好ましくは１０００〜１００万のものである。【００２３】  また、該環状オレフィン系樹脂のガラス転移温度は、好ましくは５０〜１３０℃、より好ましくは６５〜１００℃、更に好ましくは７０〜８０℃である。５０℃未満では、フィルム表面の耐熱性が低下し、熱がかかると表面が粘着するようになり、収縮ラベルとして使用する場合、装着ライン上で容器同士がブロッキングする現象が発生しやすい傾向にあり、又、自然収縮率が大きくなりすぎる傾向にある。【００２４】  一方、１３０℃を超えると横方向の熱収縮率が小さくなりすぎる傾向にある。【００２５】  ところで、本明細書中では『〜』は以上・以下を示し、例えばＡ〜Ｂであるとは、Ａ以上Ｂ以下であることを示す。【００２６】  本発明の表裏フィルム層を形成する他の構成成分である直鎖状低密度ポリエチレンの密度は、好ましくは０．９１０〜０．９３５ｇ／ｃｍ３、より好ましくは０．９１２〜０．９３０ｇ／ｃｍ３、さらに好ましくは０．９１５〜０．９２５ｇ／ｃｍ３である。【００２７】  密度が０．９１０ｇ／ｃｍ３未満の場合には、フィルム表面の耐熱性が低下する傾向にある。【００２８】  一方、密度が０．９３５ｇ／ｃｍ３を超える場合には、耐熱性が向上する反面、延伸の際に高温でないと延伸できなくなり、フィルム全体が白っぽくなりヘーズ（透明性）の悪いフィルムとなる傾向にあり、又、横方向の熱収縮率が小さくなる傾向にある。【００２９】  また、該直鎖状低密度ポリエチレンのメルトフローレート（ＭＦＲ）（１９０℃、２１．１８Ｎ）は、好ましくは０．２〜３０ｇ／１０ｍｉｎ、より好ましくは０．５〜２５ｇ／１０ｍｉｎ、さらに好ましくは１．０〜２０ｇ／１０ｍｉｎである。ＭＦＲが０．２ｇ／１０ｍｉｎ未満の場合には環状オレフィン系樹脂との混練分散が悪くなり、表面状態の悪いフィルムとなる傾向にある。一方、ＭＦＲが３０ｇ／１０ｍｉｎを超える場合には溶融粘度が低くなり、Ｔダイから吐出される溶融ポリマー皮膜の流延安定性に劣る傾向にある。【００３０】  直鎖状低密度ポリエチレンにおいて、エチレンと共重合されるα−オレフィンとしては少なくとも１種の炭素数４〜１２のα−オレフィンが好ましく、これらの中でもエチレンと１−ブテンもしくは１−ヘキセンとの２元共重合体、又はエチレンと１−ブテンと１−ヘキセンとの３元共重合体がより好ましい。これらの中でも、さらに好ましいのはエチレンと１−ヘキセンとの２元共重合体である。【００３１】  環状オレフィン系樹脂と直鎖状低密度ポリエチレンの混合比率は、環状オレフィン系樹脂５５〜９５質量％、直鎖状低密度ポリエチレン４５〜５質量％、好ましくは環状オレフィン系樹脂６０〜９０質量％、直鎖状低密度ポリエチレン４０〜１０質量％、より好ましくは環状オレフィン系樹脂６５〜９０質量％、直鎖状低密度ポリエチレン３５〜１０質量％である。【００３２】  直鎖状低密度ポリエチレンの混合比率が４５質量％を越える場合には、ヘーズ（透明性）が悪くなる傾向にある。【００３３】  一方、直鎖状低密度ポリエチレンの混合比率が５質量％未満の場合には、熱収縮する際の指紋付着部の白化現象を完全に抑制することが難しくなる傾向にあり、又、コロナ放電処理を施す場合にはフィルム表面の滑性の維持が難しくなる傾向にある。【００３４】  なお、表面フィルム層と裏面フィルム層の樹脂構成、即ち、表面フィルム層と裏面フィルム層の環状オレフィン系樹脂や直鎖状低密度ポリエチレンの種類（ＭＦＲの差違も含む）は、同じものであっても異なるものであってもよい。また、それらを２種類以上含むものであってもよい。また、樹脂組成比も同じものであっても異なるものであってもよい。【００３５】  より好ましくは表面フィルム層と裏面フィルム層とは樹脂構成及び樹脂組成比が同じものである。【００３６】  表裏フィルム層を形成する樹脂組成物には、本発明の本質を損なわない範囲内で、帯電防止剤、アンチブロッキング剤、滑剤、紫外線防止剤、安定剤、着色剤、低密度ポリエチレン、あるいは他の樹脂等公知のものを合目的的に添加してもよい。【００３７】  ところで、表裏フィルム層を形成する樹脂組成物として石油樹脂を添加すると、フィルムの表面光沢性を向上させることができるが、本発明者らが検討したところ、石油樹脂は加熱に伴ってその粘着性が増大するため、フィルムを熱収縮する装着ライン上でラベル同士がブロッキングする虞があり、その添加量はできる限り少ない方が好ましいことを見出した。なお、本発明で言う石油樹脂とは脂肪族系炭化水素樹脂、芳香族系炭化水素樹脂、脂環族系炭化水素樹脂、又はそれらの水素添加物等一般に石油樹脂と呼称されるもの、あるいはロジン、ロジンエステル、テルペン樹脂等を意味する。【００３８】  直鎖状低密度ポリエチレン（ＬＬＤＰＥ）は、チーグラ・ナッタ触媒により重合されてなるチーグラ・ナッタ触媒系のものを用いてもよいが、メタロセン触媒により重合されてなるメタロセン触媒系のものを用いることが好ましい。これは、チーグラ・ナッタ触媒系のＬＬＤＰＥを用いた場合では、指紋白化や透明性を向上させるために石油樹脂を添加する必要がある一方、メタロセン触媒系のＬＬＤＰＥを用いた場合は、石油樹脂を添加しなくても指紋白化や透明性を十分に向上しつつ、当該石油樹脂の添加に起因する上記ブロッキング現象を防止できることによる。また、メタロセン触媒系のＬＬＤＰＥは、チーグラ・ナッタ触媒系のＬＬＤＰＥと比べて、加熱による粘着性の増大が顕著に少ないことにもよる。ここで、チーグラ・ナッタ触媒系とは、小松ら「メタロセン触媒でつくる新ポリマー」、１９９９年（工業調査会発行）１４頁〜２２頁に記載された触媒を示し、またメ��ロセン系触媒とは、同書２２頁〜３６頁に記載された触媒を示す。本発明に係わるＬＬＤＰＥは、上記のメタロセン触媒の中でも、二つのシクロペンタジエニル骨格を配位子として持つ周期律表第４族遷移金属化合物によって好適に製造される。【００３９】  なお、本明細書中で説明する直鎖状低密度ポリエチレンとは、密度範囲が、０．９００〜０．９３５ｇ／ｃｍ３
であるものをいう。【００４０】  本発明の中間フィルム層に用いられるプロピレン−α−オレフィンランダム共重合体とは、プロピレンを主成分とするランダム共重合体であり、α−オレフィンとしては炭素数２〜１２（３は除く）のもの、例えば、エチレン、１−ブテン、１−ヘキセン、１−オクテン等からなるものが好ましく、共重合体は２種類以上のα−オレフィンを含むものであってもよい。また、異なる種類（ＭＦＲの差違も含む）のプロピレン−α−オレフィンランダム共重合体の混合物であってもよい。プロピレン−α−オレフィンランダム共重合体としては、より好ましくはプロピレン−エチレンランダム共重合体又はプロピレン−エチレン−α−オレフィン３元ランダム共重合体である。更に好ましくはエチレン含有量が２〜８モル％、最も好ましくは４〜７モル％のプロピレン−エチレンランダム共重合体である。【００４１】  中間フィルム層を形成するプロピレン−α−オレフィンランダム共重合体には、石油樹脂を添加することがより望ましい。石油樹脂を添加することにより、横方向の熱収縮率が大きくなるという効果が得られる。石油樹脂の添加量は、プロピレン−α−オレフィンランダム共重合体１００質量部に対して好ましくは５〜７０質量部、より好ましくは２５〜５５質量部である。【００４２】  石油樹脂の添加量が５質量部未満の場合には添加による効果が小さく、７０質量部を超える場合には硬く脆くなり、強度の小さい物性の劣るフィルムとなり、又フィルム製造時に樹脂が押出機のスクリューに巻き付き、いわゆるブリッジを起こし易くなり、吐出圧変動を起こし、安定吐出ができ難くなる傾向にある。【００４３】  本発明で言う石油樹脂とは脂肪族系炭化水素樹脂、芳香族系炭化水素樹脂、脂環族系炭化水素樹脂、又はそれらの水素添加物等一般に石油樹脂と呼称されるもの、あるいはロジン、ロジンエステル、テルペン樹脂等をいい、特に、これらの水素添加物がより好ましい。【００４４】  中間フィルム層には、前記プロピレン−α−オレフィンランダム共重合体に低結晶性エチレン−α−オレフィン共重合体及び／又は低結晶性プロピレン−α−オレフィン共重合体を添加することが望ましい。低結晶性エチレン−α−オレフィン共重合体及び／又は低結晶性プロピレン−α−オレフィン共重合体を添加することにより、フィルムの耐衝撃強度が向上するという効果が得られる。【００４５】  低結晶性エチレン−α−オレフィン共重合体、低結晶性プロピレン−α−オレフィン共重合体としてはエチレン又はプロピレンを主成分とする低結晶性の樹脂であれば特に限定するものではない。好ましい樹脂として、例えば、低結晶性のエチレン−１−ブテン共重合体が挙げられる。なお、本明細書中で説明する低結晶性の樹脂とは、示差走査熱量計（ＤＳＣ）では明確な融点ピークが確認されないものの、Ｘ線回折では特徴的なピークを若干確認できるような樹脂をいう。【００４６】  低結晶性エチレン−α−オレフィン共重合体及び／又は低結晶性プロピレン−α−オレフィン共重合体の添加量は、プロピレン−α−オレフィンランダム共重合体１００質量部又はプロピレン−α−オレフィンランダム共重合体と石油樹脂との樹脂組成物１００質量部に対して、好ましくは３〜３０��量部、より好ましくは、５〜２０質量部である。添加量が３質量部未満の場合には添加による効果が小さく、３０質量部を超える場合にはフィルムの腰（硬さ）が低下する傾向にある。【００４７】  本発明の中間フィルム層は、前記したプロピレン−α−オレフィンランダム共重合体又は該共重合体を主成分とする樹脂組成物と環状オレフィン系樹脂との樹脂組成物からなる。環状オレフィン系樹脂とは前記したものであって、表裏層を形成する環状オレフィン系樹脂と同じものであってもよいし違うものであってもよいが、同じものの方がより好ましい。【００４８】  その混合量は、プロピレン−α−オレフィンランダム共重合体９５〜５５質量％又は該共重合体を主成分とする樹脂組成物９５〜５５質量％と環状オレフィン系樹脂５〜４５質量％、好ましくはプロピレン−α−オレフィンランダム共重合体９４〜６５質量％又は該共重合体を主成分とする樹脂組成物９４〜６５質量％と環状オレフィン系樹脂６〜３５質量％、より好ましくはプロピレン−α−オレフィンランダム共重合体９３〜７０質量％又は該共重合体を主成分とする樹脂組成物９３〜７０質量％と環状オレフィン系樹脂７〜３０質量％である。【００４９】  プロピレン−α−オレフィンランダム共重合体又は該共重合体を主成分とする樹脂組成物が９５質量％を超え、環状オレフィン系樹脂が５質量％未満の場合には、縦方向の引裂伝播強度が大きくなる傾向にあり、又、腰（硬さ）が低下する傾向にある。【００５０】  一方、プロピレン−α−オレフィンランダム共重合体又は該共重合体を主成分とする樹脂組成物が５５質量％未満、環状オレフィン系樹脂が４５質量％を超える場合には、縦方向の引裂伝播強度が小さくなりすぎたり、ヘーズ（透明性）や光沢が悪くなったりする傾向にある。【００５１】  中間フィルム層には、本発明の本質を損なわない範囲内で、帯電防止剤、滑剤、紫外線防止剤、安定剤、着色剤、直鎖状低密度ポリエチレン、あるいは他の樹脂等公知のものを合目的的に添加してもよい。【００５２】  表裏フィルム層及び中間フィルム層の厚さの構成比は、好ましくは表フィルム層／中間フィルム層／裏フィルム層＝１／２〜１０／１、より好ましくは表フィルム層／中間フィルム層／裏フィルム層＝１／３〜７／１、更に好ましくは、表フィルム層／中間フィルム層／裏フィルム層＝１／３〜５／１である。トータルのフィルム厚さは通常３０〜７０μｍが好ましい。【００５３】  印刷インキとの密着性を向上させるため、フィルムの片面にコロナ放電処理を施すのが望ましい。又、印刷面の反対面にオーバーコートをする場合には、フィルムの両面にコロナ放電処理を施すのが望ましい。【００５４】  コロナ放電処理強度としては、濡れ張力が３８〜４８ｍＮ／ｍを維持できるような強度が好ましい。【００５５】  濡れ張力が３８ｍＮ／ｍ未満では、印刷インキやオーバーコート剤との密着性が劣る傾向にある。一方、濡れ張力が４８ｍＮ／ｍを超えると、フィルムの滑性が悪くなる傾向にある。【００５６】  本発明のフィルムは公知の方法によって製造することができる。フィルムの形態としては平面状、チューブ状の何れであってもよいが、生産性（原反フィルムの幅方向に製品として数丁取りが可能）や内面に���刷が可能という点から平面状がより好ましい。平面状の場合の製造方法としては、例えば、複数の押出機を用いて樹脂を溶融し、Ｔダイから共押出し、チルドロールで冷却固化し、縦方向にロール延伸をし、横方向にテンター延伸をし、熱固定し、冷却し、少なくとも片面にコロナ放電処理をし、巻取機にて巻き取ることによりフィルムを得る方法が例示できる。また、チューブラー法により製造したフィルムを切り開いて平面状とする方法も適用できる。【００５７】  縦方向の延伸は必ずしも必要ではないが、フィルムの横方向への裂け易さを改善するために若干の縦方向の延伸を行う方が望ましい。【００５８】  縦方向にロール延伸する条件としては以下の範囲がより好ましい。即ち、予熱ロールの温度は７０〜９０℃、延伸するための第１ニップロール、第２ニップロールの温度は８０〜９５℃、延伸倍率は１．０５〜１．３０倍、そして延伸時間はできるだけ短い方が好ましく、具体的には０．１〜０．３秒が好ましい。【００５９】  横方向のテンターによる延伸条件としては以下の範囲がより好ましい。即ち、温度１１０〜１２０℃でフィルムを充分予熱した後、延伸ゾーンを少なくとも２ゾーンに分けて延伸ゾーン入り口側の温度を９５℃以下とし、延伸ゾーン出口側の温度を８５℃以下とするのが好ましい。【００６０】  そして延伸倍率は４．５〜５．５倍とするのが好ましい。又、延伸時間は５〜１２秒が好ましい。【００６１】  熱固定の条件としては以下の範囲がより好ましい。即ち、温度７０℃〜８０℃で時間４〜７秒かけて３〜８％弛緩させながら熱固定を行うのが好ましい。【００６２】  かくして得たフィルムから収縮ラベルを作製する方法を以下に例示する。前記の実質的に一軸延伸の範疇にある倍率比で製造したフィルムの、コロナ放電処理面に、グラビア印刷等適宜の方法によって印刷を施す。【００６３】  印刷方法としては、通常、グラビア印刷が好ましく、印刷インキとしては、フィルムと密着性がよいものであれば特に限定するものではない。例えば、ウレタン系樹脂と硝化綿との混合物やアクリル樹脂を樹脂分とするインキが例示できる。【００６４】  印刷する面は表フィルム層側であっても裏フィルム層側であってもよいが、より光沢を出すために、通常、フィルムの裏フィルム層、即ち、ラベルにしたときの内面となる層に印刷する。【００６５】  印刷の図柄は、図２で示すような、ラベルにしたときの上端部と下端部とが非印刷部８となるように、間欠的な図柄になっており、その間隔（非印刷部８）は８０ｍｍ以下、通常３〜４０ｍｍ程度である。又、図２で示すように、フィルムがスリットされる位置９を非印刷部８とすることにより、後記するセンターシールのシール代（通常、３〜２０ｍｍ幅程度）の両端部に相当する部分も非印刷部となるような図柄が一般的である。【００６６】  かくして得た印刷済みの平面状熱収縮性フィルムからチューブ状のラベルを得るために有機溶剤によるセンターシールを行う。このセンターシール加工について図１に基づいて説明する。図１は代表的なセンターシール加工方法を表す簡略図であり、１は両端部を封筒貼り状に折り畳んだフラット状フィルム、２はセンターシールしてなるチューブ状フィルム、３はセンターシ��ル部、４はシール代、５は有機溶剤を塗布するノズル、６はニップロールを示す。フィルムは図１の矢印方向に走行し、ノズル５からシール代４に有機溶剤が塗布され、ニップロール６にて圧着することにより、チューブ状フィルムを作製する。次いで、これを適宜の長さにカットして収縮ラベルが得られる。なお、センターシールの速度は通常１００〜２５０ｍ／分、好ましくは１３０〜２００ｍ／分である。【００６７】  用いる有機溶剤は、フィルムの表裏フィルム層を溶解又は膨潤させるものであれば特に限定するものではない。安定した生産性という点からは、有機溶剤としてシクロヘキサンまたはシクロヘキサンを主成分としメチルエチルケトン等を副成分とするものがより好ましい。【００６８】  なお、ミシン目加工は前記のセンターシールの直前に行うのがよい。【００６９】  本発明の多層熱収縮性フィルムは、９０℃温水に１０秒間浸漬したときの横方向の熱収縮率が５０％以上あり、縦方向の引裂伝播強度が８００〜３５０ｍＮ、好ましくは７５０〜３５０ｍＮである。熱収縮率がこのように大きいので、例えば、図５で示すように、容器本体１５の肩部までラベル１４を被せても十分な収縮性と残留収縮応力とがあり、又、縦方向の引裂伝播強度がこのように小さいので、ミシン目加工の施された収縮ラベル１４を容器本体１５から手で容易に剥離することができる。【００７０】  このような物性を有するフィルムは、各層の樹脂構成・樹脂組成、各層の厚みの比、縦方向と横方向の延伸条件（予熱温度、延伸倍率、延伸温度、延伸速度）、熱固定条件等を前記した範囲内で組み合わせることにより容易に得られる。【００７１】  なお、９０℃温水に１０秒間浸漬したときの横方向の熱収縮率の上限は、ラベル用として求められる種々の物性とのバランスから７０％程度に抑えることが望ましい。又、沸騰水に１０秒間浸漬したときの横方向の熱収縮率は６０〜８０％程度である。【００７２】  本発明の収縮ラベルの比重を１未満（印刷インキやオーバーコート剤を含めての比重）とすると、リサイクルの点からペットボトル用としてより好ましいものとなる。【００７３】  本発明の熱収縮性フィルムから作製された収縮ラベル１４が装着される容器本体１５としてはペットボトルが前記したように好ましいが、これに限定するものではなく、その他のプラスチック容器やガラス製容器であっても構わない。【００７４】  次に代表的な実施例を比較例と共に挙げて説明する。本発明で使用した物性値の測定及び評価は以下によった。【００７５】  ９０℃温水中（又は沸騰水中）における横方向の熱収縮率の測定は以下の方法によった。即ち、熱収縮性フィルムから縦×横＝１００ｍｍ×１００ｍｍのサンプル１０枚を切り取る。そしてこのサンプルの１枚を９０℃の温水（又は沸騰水）に１０秒間浸漬させ、すぐに取り出して冷水（約２５℃）にて冷却した後、横方向の長さＬ（ｍｍ）を測定する。そして１００−Ｌを算出する。同様のことを残りの９枚のサンプルで繰り返し、計１０枚の平均値（１０点平均値）を９０℃（又は沸騰水）の横方向の熱収縮率とした。【００７６】  縦方向の引裂伝播強度の測定は以下の方法によった。即ち、株式会社東洋精機製作所製軽荷重引裂試験機を使用し、��ＩＳ  Ｐ  ８１１６に準拠して測定した（１０点平均値）。【００７７】  ヘーズ値の測定は以下の方法によった。即ち、日本電色工業株式会社製ＮＤＨ２０００を使用し、ＪＩＳ  Ｋ  ７１０５に準拠して測定した（１０点平均値）。【００７８】  光沢度の測定は以下の方法によった。即ち、日本電色工業株式会社製Ｇｌｏｓｓ  Ｍｅｔｅｒ  ＶＧ２０００を使用し、ＪＩＳ  Ｋ  ７１０５に準拠して測定した（１０点平均値）。【００７９】  横方向の収縮応力の測定は以下の方法によった。即ち、フィルムの横方向×フィルムの縦方向＝１５０ｍｍ長×１０ｍｍ幅にサンプルを切り出し、間隔が１００ｍｍになるようにフィルムの横方向に標線を入れ、チャック間距離１００ｍｍでサンプルを新東科学株式会社製ＨＥＩＤＯＮ  １７  ＰＥＥＬＩＮＧ  ＴＥＳＴＥＲにセットした後、９０℃の温水中に３０秒間浸漬し、この間の最大応力を測定する。同様に計１０枚のサンプルについて最大応力を測定し、その平均値（１０点平均値）を収縮応力とした。【００８０】  腰（硬さ）の測定は、株式会社東洋精機製作所製ＬＯＯＰ  ＳＴＩＦＦＮＥＳＳ  ＴＥＳＴＥＲを用いて測定した（１０点平均値）。【００８１】  指紋付着部の白化の評価は、収縮ラベルの表面フィルム層面を手で触った後、ペットボトルに熱収縮装着し、該接触部の白化の度合いを目視にて評価し、白化が認められたものは×、認められなかったものは○とした。
【実施例１】
【００８２】  表裏フィルム層となるエチレンと環状オレフィンとのランダム共重合体（三井化学株式会社製
ＡＰＥＬ８００９Ｔ）６８質量％と、１−ヘキセンを共重合成分とするメタロセン触媒により重合されてなるメタロセン触媒系の直鎖状低密度ポリエチレン（三井化学株式会社製エボリューＳＰ２３２０）３１質量％と、エボリューＳＰ２３２０をベース樹脂とし合成シリカを１０質量％含むマスターバッチ１質量％との樹脂組成物、及び、中間フィルム層となる石油樹脂を含有するプロピレン−エチレンランダム共重合体（三井化学株式会社製Ｆ２３９Ｖ）７２質量％と、低結晶性エチレン−１−ブテン共重合体（三井化学株式会社製タフマーＡ４０８５）８質量％と、エチレンと環状オレフィンとのランダム共重合体（三井化学株式会社製  ＡＰＥＬ８００９Ｔ）２０質量％との樹脂組成物を、それぞれ別個の押出機に投入し１８５℃の共押出し用Ｔダイから共押出しし、２５℃のチルドロール上に引き取り冷却固化させた後、予熱ロール温度８０℃、第１ニップロール温度８５℃、第２ニップロール温度９０℃、延伸時間０．２５秒で縦方向に１．２倍のロール延伸を行い、次いで１１８℃で９秒間予熱した後、第１延伸ゾーン（延伸ゾーン入り口側）９０℃、第２延伸ゾーン（延伸ゾーン出口側）７７℃、各々フィルムの滞留時間５秒（従って延伸時間は１０秒）で、横方向に５．０倍のテンター延伸をし、同テンター内で温度７５℃で時間６秒かけて幅方向に７％弛緩させながら熱固定し、約２５℃の冷風でフィルムを冷却し、次いでフィルムの片面を３．５ｗ・分／ｍ２の強度でコロナ放電処理し、巻き取った（コロナ放電処理面の濡れ張力を測定すると４６ｍＮ／ｍであった）。【００８３】  このフィルムの厚さは、表裏フィルム層が共に８μｍ、中間フィルム層が３４μｍ、トータル５０μｍであった。このフィルムの横方向の熱収縮率（９０℃温水１０秒と沸騰水１０秒の）、縦方向の引裂伝播強度、ヘーズ、光沢度、９０℃温水中の横方向収縮応力、腰（硬さ）を表１に示す。
【実施例２】
【００８４】  中間層の樹脂組成をＦ２３９Ｖを６５質量％、タフマーＡ４０８５を７質量％、ＡＰＥＬ８００９Ｔを２８質量％とした以外、実施例１と同様にして多層熱収縮性フィルムを得た。このフィルムの横方向の熱収縮率（９０℃温水１０秒と沸騰水１０秒の）、縦方向の引裂伝播強度、ヘーズ、光沢度、９０℃温水中の横方向収縮応力、腰（硬さ）を表１に示す。【００８５】  （比較例１）
中間層の樹脂組成をＦ２３９Ｖを４５質量％、タフマーＡ４０８５を５質量％、ＡＰＥＬ８００９Ｔを５０質量％とした以外、実施例１と同様にして多層熱収縮性フィルムを得た。このフィルムの横方向の熱収縮率（９０℃温水１０秒と沸騰水１０秒の）、縦方向の引裂伝播強度、ヘーズ、光沢度、９０℃温水中の横方向収縮応力、腰（硬さ）を表１に示す。【００８６】  （比較例２）
中間層の樹脂組成をＦ２３９Ｖを９０質量％、タフマーＡ４０８５を１０質量％とした以外、実施例１と同様にして多層熱収縮性フィルムを得た。このフィルムの横方向の熱収縮率（９０℃温水１０秒と沸騰水１０秒の）、縦方向の引裂伝播強度、ヘーズ、光沢度、９０℃温水中の横方向収縮応力、腰（硬さ）を表１に示す。
【実施例３】
【００８７】  中間層の樹脂組成を、４５質量％のＦ２３９Ｖと５質量％のタフマーＡ４０８５と５０質量％の比較例２で得たフィルムの粉砕品との混合物（ＡＰＥＬ８００９Ｔの中間層に占める割合は約１２質量％）とした以外、実施例１と同様にして多層熱収縮性フィルムを得た。このフィルムの横方向の熱収縮率（９０℃温水１０秒と沸騰水１０秒の）、縦方向の引裂伝播強度、ヘーズ、光沢度、９０℃温水中の横方向収縮応力、腰（硬さ）を表１に示す。【００８８】
【表１】
2004110750.tif 000003
【実施例４】
【００８９】  実施例１で得たフィルムのコロナ放電処理面にグラビア印刷機で所定図柄の５色印刷を施した。印刷図柄はフィルムの幅方向に４丁取りで（４分割スリット可能な）、又それぞれの端部は非印刷部となるものを使用した。次に、スリッター機で４丁に（４分割）スリットした。【００９０】  次いで丸形状の１本線のミシン目加工を施しながら（図は省略）、図１に示すような機構のセンターシール装置を用い、有機溶剤としてシクロヘキサン１００質量部とメチルエチルケトン５質量部との混合溶剤を用い、印刷面が内面になるようにして加工速度１５０ｍ／分でセンターシールしチューブ状の熱収縮性ラベル（原反）を作製した。なお、折り径は１０８．５ｍｍ、シール代は４ｍｍ幅であった。次いで、このチューブを８０ｍｍ長にカットして筒状熱収縮性ラベルとし、ペットボトルを挿入し、表面フィルム層面を手で触った後、湿熱方式の収縮トンネル（長さ５ｍ、蒸気圧０．０３〜０．０７ＭＰａ）を用いて９０℃、７秒湿熱処理して、該ラベルをペットボトルに熱収縮装着させた。ラベルはタイトにボトルに密着しており、手で触ったところ（指紋付着部）に白化が認められず（評価○）、又シワ、アバタ等のない美麗なものであった。また、ミシン目から手で容易にラベルを剥離することができた。【００９１】  （比較例３）
表裏フィルム層の樹脂組成に、アペル８００９Ｔを９９質量％、ベース樹脂としてのエボリューＳＰ２３２０に１０質量％の合成シリカを含ませたマスターバッチを１質量％用いた以外、実施例１と同様にして多層熱収縮性フィルムを得た。【００９２】  次いで、実施例４と同様にしてこのフィルムから筒状熱収縮性ラベルを得、ペットボトルに熱収縮装着させたところ、手で触ったところが白化し（評価×）、商品価値のないものであった。【００９３】  以上説明したように、本発明の第１の態様にかかるフィルムは軽く、比重を１未満とするとペットボトルのリサイクル工程において比重分離機による分離が可能となる。また、熱収縮時に指紋付着部が白化しない。さらに、要求されるヘーズ（透明性）、光沢、耐衝撃強度、収縮応力、腰（硬さ）等のレベルを維持しながら、熱収縮特性（高熱収縮率）とミシン目特性（縦方向の低引裂強度）に優れる。【００９４】  また、表裏フィルム層における直鎖状低密度ポリエチレンをメタロセン触媒系として、石油樹脂の添加量を大幅に削減するまたは全く添加しないことにより、指紋白化や透明性を十分に向上しつつ、フィルムを熱収縮する装着ライン上でラベル同士がブロッキングするのを防止することができる。【００９５】（第２の発明態様にかかる実施の形態）
以下に、本発明の第２の態様にかかる内容を説明すると共に、好ましい実施の形態を記述する。【００９６】  本発明の第２の態様にかかる多層熱収縮性フィルムは、環状オレフィン系樹脂の好ましいガラス転移温度を６０〜９０℃、より好ましい温度を７０〜８０℃とし、表裏フィルム層の表面がコート層で覆われてなること以外は、上記第１の態様にかかる多層熱収縮性フィルムと同様である。よって以下では、重複する物性および製法についての説明は省略する。なお、上記ガラス転移温度の範囲としたのは、ガラス転移温度が６０℃未満では多層熱収縮性フィルムの自然収縮率が大きくなる傾向にある一方、９０℃を超えると横方向の熱収縮率が小さくなる傾向にあることによる。【００９７】  本発明の第２の態様にかかる多層熱収縮性フィルムは、上記第１の態様と同様の多層熱収縮性フィルムに、ホットウォーマー用途やホットベンダー用途に必要とされる耐熱性、耐ブロッキング性、滑性を付与するため、フィルムの表フィルム層側にオーバーコート層を設けたものである。【００９８】  オーバーコート層は、表フィルム層のうち少なくとも後記するセンターシール部に相当する部分を除いて設ける必要がある。何故なら、表フィルム層の全面に設けると、必要とするセンターシール強度が確保できなくなるからである。センターシール部に相当する部分を除く表フィルム層全面にオーバーコート層を設けることがより好ましい。【００９９】  オーバーコート層を形成するためのオーバーコート剤は、樹脂をトルエン、酢酸エチル、メチルエチルケトン、イソプロピルアルコール等適宜の溶剤に溶解したものである。該樹脂はフィルムの表フィルム層と密着性がよく、且つ必要な耐熱性を有するものであれば特に限定するものではない。例えば、アクリル樹脂、ウレタン樹脂、ポリアミド樹脂が例示できる。これらの中でも、耐熱性を容易にコントロールすることができるという点からアクリル樹脂が好ましい。【０１００】  耐ブロッキング性、滑性をさらに向上させるため、オーバーコート剤にはシリコンオイルやポリエチレンワックス、フッ素系ワックス等を添加することがより好ましい。【０１０１】  耐熱性、耐ブロッキング性の好ましい目安としては、フィルムのオーバーコート層同士が向かい合うように重ねて、荷重１７ｇ／ｃｍ２、温度７０℃で１４日間放置した後フィルム同士がブロッキングしていない状態のものである。【０１０２】  また、滑性の好ましい目安としては、ＡＳＴＭ  Ｄ  １８９４に準拠して測定したμｓ（静摩擦係数）及びμｄ（動摩擦係数）が０．１３〜０．３５、より好ましくは０．１５〜０．２５である。【０１０３】  オーバーコート層（乾燥後）の厚さは好ましくは０．２〜２．０μｍ、より好ましくは０．５〜１．５μｍである。【０１０４】  なお、オーバーコート剤に架橋アクリル樹脂やシリカ等の微粒子を添加することにより、オーバーコート層を艶消し調とすることも可能である。【０１０５】  フィルムの表フィルム層側にオーバーコート層を設ける手段は各種のコーティング等の手段によってもよいが、グラビア印刷を利用するのがより好ましい。何故ならば、前記の印刷と同じ印刷機で連続して行えるからである。この場合、印刷後フィルムを反転して���らオーバーコート層を設ける必要がある。【０１０６】  グラビア印刷にてオーバーコート層を設けるときのオーバーコート剤の粘度は、ザーンカップ＃３で１３〜２０秒が好ましい。
ホットウォーマー用途やホットベンダー用途において、フィルムの裏フィルム層の非印刷部とペットボトル等の容器とのブロッキングを防止するために、フィルムの裏フィルム層側にさらにインナーコート層を設けることが望ましい。インナーコート層は後記するセンターシール部に相当する部分を除いた裏フィルム層全面に設けてもよいが、コストの点から、裏フィルム層のセンターシール部に相当する部分を除いた非印刷部をカバーする程度に設けるのがより好ましい（センターシール部までインナーコート層を設けると、必要とするセンターシール強度が確保できなくなる）。【０１０７】  インナーコート層を形成するインナーコート剤としては前記オーバーコート剤と同様のものが使用できる。インナーコート層（乾燥後）の厚さは好ましくは０．２〜２．０μｍ、より好ましくは０．５〜１．５μｍである。【０１０８】  フィルムの裏フィルム層側にインナーコート層を設ける手段は各種のコーティング等の手段によってもよいが、グラビア印刷を利用するのがより好ましい。そしてオーバーコートも同様にグラビア印刷を利用すれば、印刷、インナーコート、及びオーバーコートが１つの印刷機で連続して行え、生産性に優れる。この場合、印刷後インナーコートを設け、次いで、フィルムを反転してからオーバーコート層を設ける必要がある。【０１０９】  グラビア印刷にてインナーコート層を設けるときのインナーコート剤の粘度は、ザーンカップ＃３で１３〜２０秒が好ましい。【０１１０】  次に代表的な実施例を比較例と共に挙げて説明する。本発明で使用した物性値の測定及び評価は以下によった。【０１１１】  ９０℃温水中（又は沸騰水中）における横方向の熱収縮率、フィルムの縦方向の引裂伝播強度、横方向の収縮応力、フィルムの腰（硬さ）の測定は、上記第１の態様と同様にして行った。【０１１２】  フィルムのμｓ（静摩擦係数）、μｄ（動摩擦係数）の測定は以下の方法によった。即ち、新東科学株式会社製  ＨＥＩＤＯＮ  ｓｕｒｆａｃｅ  ｐｒｏｐｅｒｔｙ  ｔｅｓｔｅｒ  １４ＤＲを使用し、ＡＳＴＭ  Ｄ  １８９４に準拠して測定した（１０点平均値）。【０１１３】  オーバーコート層（オーバーコート層のないフィルム（比較例１）は表フィルム層）の耐ブロッキング性評価は以下の方法によった。即ち、フィルムの横方向×フィルムの縦方向＝５０ｍｍ幅×５０ｍｍ幅にサンプルを切り出し、オーバーコート層（オーバーコート層
のないフィルム（比較例１）は表フィルム層）同士が向かい合うように重ねて、荷重１７ｇ／ｃｍ２、温度７０℃で１４日間放置した後フィルム同士がブロッキングしていない状態のものを○、少しブロッキングしているものを△、ブロッキングしているものを×とした。【０１１４】  なお、評価が○のものはホットウォーマー、ホットベンダーでの実使用でもフィルム同士のブロッキング現象が発生しなかった。【０１１５】  インナーコート層（インナーコート層のないフィルム（比較例１）は裏フィルム層）の耐ブロッキング性評価は以下の方法によった。即ち、ペットボトルにラベルを熱収縮装着させ温度７０℃で１４日間放置した後、ミシン目からラベルを手で剥離したとき、フィルム
の非印刷部において痕跡が残らずきれいに剥離できたものを○、痕跡が残ったものを△、フィルムが破れるほど強くブロッキングしていたものを×とした（フィルムの印刷部は耐ブロッキング性良好）。【０１１６】  なお、評価が○のものはホットウォーマー、ホットベンダーでの実使用でもフィルムとボトルとの間でブロッキング現象が発生しなかった。
【実施例５】
【０１１７】  上記第１の態様の実施例１にかかるフィルムの片面（裏フィルム層と呼ぶ）に、グラビア印刷機で印刷インキとして大阪印刷インキ製造株式会社製  フェスタ１４００７（樹脂分はウレタン−硝化綿系樹脂）を用いて、所定の図柄の５色印刷を施した。印刷図柄はフィルムの幅方向に４丁取りで（４分割スリット可能な）、ラベルにしたときの上端部と下端部とが非印刷部となるように、間欠的な図柄になっており、その間隔は１０ｍｍであった。又、センターシールのシール代（６ｍｍ幅）の両端部に相当する部分も非印刷部となるような図柄であった（図２参照）。【０１１８】  引き続き、同印刷機で大阪印刷インキ製造株式会社製  フェスタスリップ１４０９２インナーコート剤（樹脂はアクリル樹脂、少量のシリコンオイル、ポリエチレンワックス、フッ素系ワックスを含む）を用いて、裏フィルム層のセンターシール部に相当する部分を除いた非印刷部をカバーする程度にインナーコート層を設けた（乾燥後の厚さは１．０μｍ）。【０１１９】  引き続き、同印刷機内でフィルムを反転させ、大阪印刷インキ製造株式会社製  フェスタ１４００８オーバーコートメジュウム改１（樹脂はアクリル樹脂、少量のシリコンオイル、ポリエチレンワックス、フッ素系ワックスを含む）を用いて、反対面（表フィルム層と呼ぶ）のセンターシール部に相当する部分を除く全面にオーバーコート層を設けた（乾燥後の厚さは１．０μｍ）。【０１２０】  このフィルムの横方向の熱収縮率（９０℃温水１０秒と沸騰水１０秒の）、縦方向の引裂伝播強度、９０℃温水中の横方向収縮応力、腰（硬さ）、及びオーバーコート層の耐ブロッキング性評価を表２に示す。【０１２１】  また、フィルム全面にオーバーコート層とインナーコート層とを設けたものを別途作成した。このフィルムのオーバーコート層同士のμｓ、μｄ、インナーコート層同士のμｓ、μｄを表２に示す。【０１２２】  また、この実施例５のフィルムをスリッター機で４丁に（４分割に）スリットし、得られた１本のフィルムを用いて、丸形状の１本線のミシン目加工を施しながら（図は省略）、図１に示すような機構のセンターシール装置を用い、有機溶剤としてシクロヘキサン１００質量部とメチルエチルケトン５質量部との混合溶剤を用い、インナーコート層（印刷面）が内面になるようにして加工速度１５０ｍ／分でセンターシールしチューブ状の熱収縮性ラベル（原反）を作製した。なお、折り径は１０８．５ｍｍ、シール代は６ｍｍ幅であった。【０１２３】  次いで、このチューブを８０ｍｍ長にカットして筒状熱収縮性ラベルとし、ペットボトルを挿入し、湿熱方式の収縮トンネル（長さ５ｍ、蒸気圧０．０５〜０．０７ＭＰａ）を用いて９０℃、７秒湿熱処理して、該ラベルをペットボトルに熱収縮装着させた。ラベルはタイトにボトルに密着しており、シワ、アバタ等のない美麗なものであった。【０１２４】  このインナーコート層の耐ブロッキング性評価は○であった。なお、このラベルは縦方向の引裂伝播強度が適度に小さいので、ミシン目から手で容易にラベルを剥離することができた。【０１２５】  （比較例４）
インナーコート層及びオーバーコート層を設けなかった以外実施例５と同様にして、印刷が施された熱収縮性フィルムを得た。【０１２６】  このフィルムの表フィルム層の耐ブロッキング性評価を表２に示す。【０１２７】  次いで、このフィルムを用いる以外実施例２と同様にして、ペットボトルに熱収縮装着させた。この裏フィルム層（印刷面側）の耐ブロッキング性評価は×であった。【０１２８】  印刷を施す前のフィルムの表フィルム層同士のμｓ、μｄ、及び表フィルム層同士のμｓ、μｄを表２に示す。
【実施例６】
【０１２９】  中間層の樹脂組成を、Ｆ２３９Ｖを６５質量％、タフマーＡ４０８５を７質量％、ＡＰＥＬ８００９Ｔを２８質量％とした以外実施例５と同様にして、オーバーコート層及びインナーコート層が設けられた多層熱収縮性フィルムを得た。【０１３０】  このフィルムの横方向の熱収縮率（９０℃温水１０秒と沸騰水１０秒の）、縦方向の引裂伝播強度、９０℃温水中の横方向収縮応力、腰（硬さ）、及びオーバーコート層の耐ブロッキング性評価を表２に示す。【０１３１】  次いで、このフィルムを用いる以外実施例５と同様にして、ペットボトルに熱収縮装着させた。このインナーコート層の耐ブロッキング性評価は○であった。【０１３２】  （比較例５）
中間層の樹脂組成を、Ｆ２３９Ｖを４５質量％、タフマーＡ４０８５を５質量％、ＡＰＥＬ８００９Ｔを５０質量％とした以外実施例５と同様にして、オーバーコート層及びインナーコート層が設けられた多層熱収縮性フィルムを得た。【０１３３】  このフィルムの横方向の熱収縮率（９０℃温水１０秒と沸騰水１０秒の）、縦方向の引裂伝播強度、９０℃温水中の横方向収縮応力、腰（硬さ）、及びオーバーコート層の耐ブロッキング性評価を表２に示す。【０１３４】  次いで、このフィルムを用いる以外実施例５と同様にして、ペットボトルに熱収縮装着させた。このインナーコート層の耐ブロッキング性評価は○であった。【０１３５】  （比較例６）
中間層の樹脂組成を、Ｆ２３９Ｖを９０質量％、タフマーＡ４０８５を１０質量％とした以外実施例５と同様にして、オーバーコート層及びインナーコート層が設けられた多層熱収縮性フィルムを得た。【０１３６】  このフィルムの横方向の熱収縮率（９０℃温水１０秒と沸騰水１０秒の）、縦方向の引裂伝播強度、９０℃温水中の横方向収縮応力、腰（硬さ）、及び表フィルム層の耐ブロッキング性評価を表２に示す。【０１３７】  次いで、このフィルムを用いる以外実施例５と同様にして、ペットボトルに熱収縮装着させた。このインナーコート層の耐ブロッキング性評価は○であった。
【実施例７】
【０１３８】  中間層の樹脂組成を、４５質量％のＦ２３９Ｖと５質量％のタフマーＡ４０８５と５０質量％の比較例６で得たフィルムの粉砕品との混合物（ＡＰＥＬ８００９Ｔの中間層に占める割合は約１２質量％）とした以外実施例５と同様にして、オーバーコート層及びインナーコート層が設けられた多層熱収縮性フィルムを得た。【０１３９】  このフィルムの横方向の熱収縮率（９０℃温水１０秒と沸騰水１０秒の）、縦方向の引裂伝播強度、９０℃温水中の横方向収縮応力、腰（硬さ）、及びオーバーコート層の耐ブロッキング性評価を表２に示す。【０１４０】  次いで、このフィルムを用いる以外実施例５と同様にして、ペットボトルに熱収縮装着させた。このインナーコート層の耐ブロッキング性評価は○であった。【０１４１】  （比較例７）
表裏フィルム層の樹脂組成に、アペル８００９Ｔを９９質量％、ベース樹脂としてのエボリューＳＰ２３２０に１０質量％の合成シリカを含ませたマスターバッチを１質量％用いた以外実施例５と同様にして、フィルムを製造しようとしたところ、巻取工程において皺が入り、満足なフィルムが得られなかった。【０１４２】  この表裏フィルム層の皺のない部分のμｓ、μｄを測定すると、両層ともμｓが０．７５、μｄが０．７４であった。【０１４３】
【表２】
2004110750.tif 000004
【０１４４】  以上説明したように、本発明の第２の態様にかかるフィルムは軽く、比重を１未満とするとペットボトルのリサイクル工程において比重分離機による分離が可能となる。また、熱収縮時に指紋付着部が白化しない。さらに、要求されるヘーズ（透明性）、光沢、耐衝撃強度、収縮応力、腰（硬さ）等のレベルを維持しながら、熱収縮特性（高熱収縮率）とミシン目特性（縦方向の低引裂強度）に優れる。【０１４５】  また、表裏フィルム層における直鎖状低密度ポリエチレンをメタロセン触媒系として、石油樹脂の添加量を大幅に削減するまたは全く添加しないことにより、指紋白化や透明性を十分に向上しつつ、フィルムを熱収縮する装着ライン上でラベル同士がブロッキングするのを防止することができる。さらに、オーバーコート層やインナーコート層を備えているため、高温かつ荷重状態での長期保存等の過酷な保存条件下においても、フィルムのブロッキング現象を防止することができる。よって、耐熱性、耐ブロッキング性、滑性に優れているので、スーパー、コンビニ等におけるホットウォーマー用途や自動販売機におけるホットベンダー用途に最適である。【０１４６】＜その他の事項＞
上述したように、直鎖状低密度ポリエチレン（ＬＬＤＰＥ）は、チーグラ・ナッタ触媒系のものを用いてもよいが、メタロセン触媒系のものを用いることが好ましい。【０１４７】  例えば、表裏フィルム層を、エチレンと環状オレフィンとのランダム共重合体（三井化学株式会社製  ＡＰＥＬ８００９Ｔ）６８質量％と、炭素数６のα−オレフィンを共重合成分とするチーグラ・ナッタ触媒により重合されたチーグラ・ナッタ触媒系の直鎖状低密度ポリエチレン（三井化学株式会社製  ウルトゼックス１５２０Ｌ）３１質量％と、ウルトゼックス１５２０Ｌをベース樹脂とし合成シリカを１０質量％含むマスターバッチ１質量％との樹脂組成物とした以外、実施例１と同様にして得た多層熱収縮性フィルムでは、そのヘーズが３．５〜４．０％となり、荷重１．１ｋｇ／ｃｍ２、温度７０℃で２０時間放置した場合のフィルムを引き剥がすために要する力（熱ブロッキング度）が１．３Ｎ／ｃｍとなる。これに対し、実施例１にかかる多層熱収縮性フィルムでは、ヘーズが２．５〜２．７％、熱ブロッキング度が０．３Ｎ／ｃｍとなった。【０１４８】  よって、フィルムの透明性および耐熱性等を向上する側面から、表裏フィルム層に用いるＬＬＤＰＥをメタロセン触媒系とすることがより好ましい。
【産業上の利用可能性】
【０１４９】  以上説明したように、本発明では、本発明のフィルムは軽く、比重を１未満とするとペットボトルのリサイクル工程において比重分離機による分離が可能となる。また、熱収縮時に指紋付着部が白化しない。さらに、要求されるヘーズ（透明性）、光沢、耐衝撃強度、収縮応力、腰（硬さ）等のレベルを維持しながら、熱収縮特性（高熱収縮率）とミシン目特性（縦方向の低引裂強度）に優れる。
【図１】
2004110750.tif 000005
【図２】
2004110750.tif 000006
【図３】
2004110750.tif 000007
【図４】
2004110750.tif 000008
【図５】
2004110750.tif 000009
【国際調査報告】
2004110750.tif 000010
2004110750.tif 000011